(57)【特許請求の範囲】
【請求項１】
金属酸化物又はメタロイド酸化物を含有する非磁性マトリックス内に直径２０ｎｍ未満を有する超常磁性金属酸化物磁区を含有し、前記超常磁性磁区がＦｅ、Ｃｒ、Ｅｕ、Ｙ、Ｓｍ又はＧｄの酸化物を含有し、塩化物含量１０００ｐｐｍ以下を有し、炭素含量が５００ｐｐｍ未満であり、ＢＥＴ表面積が６００ｍ２／ｇ以下であり、ブロッキング温度が１５０Ｋ以下であり、かつ超常磁性磁区の割合が９９．６質量％以下である、パイロジェニック酸化物粒子。
【請求項２】
鉄の酸化物がγ−Ｆｅ２Ｏ３、Ｆｅ３Ｏ４、γ−Ｆｅ２Ｏ３とＦｅ３Ｏ４の混合物及び／又は前記のものと鉄を含有する非磁性化合物との混合物を含有する、請求項１記載のパイロジェニック酸化物粒子。
【請求項３】
非磁性金属−又はメタロイド酸化物マトリックスがＳｉ、Ａｌ、Ｔｉ、Ｃｅ、Ｍｇ、Ｚｎ、Ｂ、Ｚｒ又はＧｅの酸化物を包含する、請求項１又は２に記載のパイロジェニック酸化物粒子。
【請求項４】
無機及び有機試薬の吸着、無機及び有機試薬のもしくはそれらとの表面での反応又は錯形成により変性されている、請求項１から３までのいずれか１項記載のパイロジェニック酸化物粒子。
【請求項５】
請求項１から４までのいずれか１項記載の粒子を製造する方法において、
−非磁性マトリックスの金属又はメタロイド成分を含有する化合物と、超常磁性磁区の金属成分を含有する化合物とを一緒に又は別々に蒸発させ、その際少なくとも一方の化合物は塩素を含有しかつ蒸気組成は超常磁性磁区と非磁性マトリックスとの後で所望される比に相当し、
−前記混合物をキャリアガスを用いて混合帯域に供給し、該混合帯域内で空気及び／又は酸素及び燃焼ガスと混合しかつ該混合物を公知構造様式のバーナに供給しかつこの混合物を燃焼室内の火炎内で燃焼させ、
−熱ガス及び固体生成物を冷却し、ガスを固体生成物から分離しかつ場合により固体生成物を水蒸気で湿らせたガスを用いて熱処理することにより浄化する
工程からなることを特徴とする、パイロジェニック酸化物粒子の製造方法。
【請求項６】
請求項１から４までのいずれか１項記載の粒子を製造する方法において、
−超常磁性磁区の金属成分を含有しかつ塩の溶液又は分散液の形で存在する先駆物質を噴霧することによりエーロゾルを製造し、
−前記エーロゾルを、非磁性マトリックスの先駆物質を含有する火炎加水分解又は火炎酸化のガス混合物と混合帯域内で混合し、その際蒸気組成は超常磁性磁区と非磁性マトリックスとの後で所望される比に相当し、
−エーロゾル／ガス混合物を公知構造様式のバーナに供給しかつこの混合物を燃焼室内の火炎内で燃焼させ、
−熱ガス及び固体生成物を冷却し、ガスを固体生成物から分離しかつ場合により固体生成物を水蒸気で湿らせたガスを用いて熱処理することにより浄化する
工程からなり、その際超常磁性磁区の先駆物質及び／又は非磁性マトリックスの先駆物質が塩素含有化合物であることを特徴とする、パイロジェニック酸化物粒子の製造方法。
【請求項７】
請求項１から４までのいずれか１項記載の粒子を製造する方法において、
−超常磁性磁区の先駆物質及び非磁性マトリックスの先駆物質を噴霧することによりエーロゾルを一緒に又は別々に製造し、その際これらの先駆物質は塩の溶液又は分散液の形で存在し、エーロゾル組成は超常磁性磁区と非磁性マトリックスとの後で所望される比に相当し、
−先駆物質のエーロゾルを混合帯域に一緒に又は別々に供給し、該混合帯域内で前記エーロゾルを空気及び／又は酸素及び燃焼ガスと混合しかつ
−エーロゾル／ガス混合物を公知構造様式のバーナに供給しかつこの混合物を燃焼室内の火炎内で燃焼させ、
−熱ガス及び固体生成物を冷却し、ガスを固体生成物から分離しかつ場合により固体生成物を水蒸気で湿らせたガスを用いて熱処理することにより浄化する
工程からなり、その際超常磁性磁区の先駆物質及び／又は非磁性マトリックスの先駆物質が塩素含有化合物であることを特徴とする、パイロジェニック酸化物粒子の製造方法。
【発明の詳細な説明】
【０００１】
【発明の属する技術分野】
本発明は、非磁性金属酸化物又はメタロイド酸化物マトリックス内に超常磁性金属酸化物磁区を含有するパイロジェニック（ｐｙｒｏｇｅｎｉｃ）酸化物粒子、その製造方法及びその使用に関する。
【０００２】
【従来の技術】
超常磁性材料は、多数の分野で、例えばデータメモリーのため、画像形成法におけるコントラスト媒体として、強磁性流体又は生化学的分離及び分析法において使用される。
【０００３】
超常磁性材料は、常磁性物質並びにまた強磁性物質のために特徴的である特性を有する。常磁性物質におけるように、超常磁性物質は外部から磁界の作用を受けなければ、基本磁気ダイポール（ｅｌｅｍｅｎｔａｒｙ  ｍａｇｎｅｔｉｃ  ｄｉｐｏｌｅｓ）の永久的（等軸）アライメントを有しない。他面、これらは、外部磁界が作用すれば、類似して高い磁化率を有する。更に、これらは結晶質構造の存在により特徴付けられる。超常磁性は、通常強磁性物質内の結晶質領域の直径が一定の臨界値を下回る際に発生する。
【０００４】
超常磁性の理論的基礎は、結晶構造内の基本磁気ダイポールの永久的アライメントの熱的不安定化にある。基本磁気ダイポールの熱エネルギーは、外的磁界が存在しないとそれらのアライメントを妨害する。外的磁界を除いた後に、個々のは基本磁気ダイポールは確かになお存在するが、しかしこれらは、平行（等軸）に配置することができないような熱的に励起された状態で存在する。従って、結晶は永久的に磁性でない。
【０００５】
代表的な超常磁性物質は、マグヘマイト（γ−Ｆｅ２Ｏ３、γ−Ｆｅ２Ｏ３）及びマグネタイト（Ｆｅ３Ｏ４）であり、これらは物質及び形状に依存する約２０ｎｍ未満の粒子寸法で超常磁性特性を示す。
【０００６】
このような粒子の超常磁性特性は、磁区の立体的分離が与えられる際にのみ維持される。そのために、粒子は、凝集を防止するために、有機化合物により被覆されかつ安定化される。
【０００７】
【外１】
0003553558.tif 000002
【０００８】
噴霧熱分解における欠点は、ガンマ−酸化鉄（γ−Ｆｅ２Ｏ３）を生じる出発物質及び反応条件の選択が制限されることにある。塩化鉄（ＩＩＩ）を使用すると、強磁性粒子が得られる。更に、しばしばアルファ−酸化鉄（α−Ｆｅ２Ｏ３）及び水酸化物相が不純物として現れる。
【０００９】
気相反応の場合も同様に、酸化鉄先駆物質の選択が制限される。塩素、硫黄又は窒素を含有する出発物質は、明白に排除される。それというのも、これにより不所望の酸化鉄相、例えば先駆物質として塩化鉄を使用する際にはベータ−酸化鉄（β−Ｆｅ２Ｏ３）が形成されるからである。
【００１０】
ＵＳ５，３１６，６９９には、ゾル−ゲル法及び引き続いての水素での還元処理による誘電性マトリックス内の超微細な超常磁性粒子の製造法が記載されている。得られる粒子は、相互に接続された孔の網状組織を有し、該孔内に磁性成分が存在する。同じ表面積を有する十分に孔不含の粒子に比較した欠点は、物質移動プロセスを含む適用の際に孔に自由にアクセスできないことにある。
【００１１】
更に、欠点であるのは、数週間も継続することがある手間のかかる製造並びに不経済に高い温度での水素を用いた必要な後処理である。更に、該粒子は出発物質からの不純物並びに別の反応工程からの副生成物及び分解生成物を含有する恐れがある。
【００１２】
ザハリア（Ｚａｃｈａｒｉａｈ）他著“Ｎａｎｏｓｔｒｕｃｔ．  Ｍａｔｅｒ．  ５，  ３８３，  １９９５”には、二酸化ケイ素と、火炎酸化により得られる酸化鉄からなる超常磁性磁区からなるナノ材料が記載されている。この場合には、これらは有機先駆物質、毒性の鉄ペンタカルボニル及びヘキサメチルジシロキサンから出発する。これらの材料は、大量の製造のためには不経済であり、更に粒子内に炭素不純物が残留する危険が生じる。更に、非磁性成分としての二酸化ケイ素及び超常磁性成分としての酸化鉄を有する粒子が記載されているにすぎない。
【００１３】
超常磁性粒子のもう１つの特徴は、いわゆる“ブロッキング温度（ｂｌｏｃｋｉｎｇ  ｔｅｍｐｅｒａｔｕｒｅ）”である。これは、その温度未満ではもはや超常磁性特性が観察されない温度である。この温度は記載された方法により得られた粒子の場合には１５５Ｋである。特殊な適用のため、例えば低温技術において適用する場合には、ブロッキング温度を更に低下させるのが望ましい。
【００１４】
【発明が解決しようとする課題】
従って、本発明の課題は、従来の技術の欠点を有しない超常磁性粒子を提供することである。特に、これらは例えば炭素及び非超常磁性変性物のような不純物を十分に不含でありかつ僅かな気孔容積を有するに過ぎないべきである。
【００１５】
更に、本発明の課題は、容易に利用可能で廉価な出発物質から広範囲に使用可能な超常磁性粒子を製造することができる方法を提供することである。
【００１６】
【課題を解決するための手段】
前記課題は、本発明に基づき、金属酸化物又はメタロイド酸化物を含有する非磁性マトリックス内に直径３〜２０ｎｍを有する超常磁性金属酸化物磁区を含有する、塩化物含量５０〜１０００ｐｐｍを有するパイロジェニック酸化物粒子により解決される。
【００１７】
塩化物含量は、粒子の製造に起因する。本発明による粒子は、塩素含有先駆物質を例えば水素／酸素火炎内で反応させるパイロジェニックプロセスから得られる。形成される粒子は、塩素を例えば完全には進行しない火炎酸化からのオキシクロリドの形並びに塩酸の形で有することができる。これらの化合物が形成される粒子内に封じ込まれれば、粒子の塩化物含量は、粒子を破壊しない浄化工程によってももはや更に減少させることはできない。
【００１８】
本発明による粒子の塩化物含量は、最大１０００ｐｐｍまでであってよい。浄化工程により、有利に塩化物含量１００〜５００ｐｐｍを有する粒子を得ることができる。これは更なる浄化工程により５０ｐｐｍまでの値に減少させることができる。
【００１９】
全塩化物含量の測定は、ヴィックボルド（Ｗｉｃｋｂｏｌｄ）燃焼によるか又は砕解（Ａｕｆｓｃｈｌｕｓｓ：  ｄｉｇｅｓｔｉｏｎ）、引き続いての滴定又はイオンクロマトグラフィーにより行う。
【００２０】
【外２】
0003553558.tif 000003
【００２１】
本発明による粒子は、パイロジェニックプロセスの操作に依存して種々異なった凝集度を有する。影響パラメータは、滞在時間、温度、圧力、使用化合物の分圧、反応後の冷却の種類及び場所であってよい。このようにして、十分に球形から十分に凝集した粒子までの幅広いスペクトルを得ることができる。
【００２２】
本発明による粒子の磁区とは、立体的に相互に分離された超常磁性領域であると理解されるべきである。パイロゲニックプロセスに起因して、本発明による粒子は十分に気孔不含でありかつ表面に遊離ヒドロキシル基を有する。これらは、外部磁界を印加すると超常磁性特性を示す。しかしながら、これらは永久磁性化されておらずかつ低い残留磁化を示すにすぎない。
【００２３】
特別の実施態様によれば、本発明による粒子の炭素含量は５００ｐｐｍ未満である。特に有利には、該範囲は１００ｐｐｍ未満である。
【００２４】
本発明による粒子のＤＩＮ６６１３１に基づき測定したＢＥＴ表面積は、１０〜６００ｍ２／ｇの広い範囲にわたって変動することができる。特に有利には、該範囲は５０〜３００ｍ２／ｇである。
【００２５】
本発明の有利な実施態様においては、その温度未満では超常磁性特性がもはや確認されない、本発明による粒子のブロッキングン温度は、１５０Ｋ以下である。この温度は、粒子の組成の他にまた超常磁性磁区の大きさ及びその異方性にも左右されることがある。
【００２６】
本発明による粒子の超常磁性磁区の割合は、１〜９９．６質量％である。この範囲内に、立体的に分離された、超常磁性磁区の領域が存在する。３０質量％より大きい、特に有利には５０質量％より大きい超常磁性磁区の割合を有する範囲が有利である。超常磁性領域の割合の増大と共に、本発明による粒子の達成可能な磁気作用も増大する。
【００２７】
超常磁性磁区は、有利にはＦｅ、Ｃｒ、Ｅｕ、Ｙ、Ｓｍ又はＧｄの酸化物を含有することができる。この磁区内には、金属酸化物は単一の変態（ｍｏｄｉｆｉｃａｔｉｏｎ）又は種々の変態で存在することができる。
【００２８】
その他に、非磁性変態の領域も粒子内に存在することができる。これらは磁区を有する非磁性マトリックスの混合酸化物であってもよい。このための例としては、鉄シリカリライト（ＦｅＳｉＯ４）を利用することができる。これらの非磁性成分は、超常磁性に関しては非磁性マトリックスのような特性を示す。このことは、粒子は超常磁性であるが、しかし非磁性成分の割合が増大するに伴い飽和磁化が低下することを意味する。
【００２９】
付加的にまた、その大きさに基づき超常磁性を示さずかつ残留磁気を誘導する磁区が存在してもよい。これは体積比の（ｖｏｌｕｍｅ−ｓｐｅｃｉｆｉｃ）飽和磁化の上昇をもたらす。使用分野に基づき、そのように適合した粒子を製造することができる。
【００３０】
特に有利な超常磁性磁区は、ガンマ−Ｆｅ２Ｏ３（γ−Ｆｅ２Ｏ３）、Ｆｅ３Ｏ４、ガンマ−Ｆｅ２Ｏ３（γ−Ｆｅ２Ｏ３）とＦｅ３Ｏ４の混合物及び／又は前記のものと鉄を含有する非磁性化合物との混合物である。
【００３１】
非磁性マトリックスは、Ｓｉ、Ａｌ、Ｔｉ、Ｃｅ、Ｍｇ、Ｚｎ、Ｂ、Ｚｒ又はＧｅの金属及びメタロイドの酸化物包含する。特に有利であるのは、二酸化ケイ素、酸化アルミニウム、二酸化チタン及び酸化セリウムである。超常磁性磁区の立体的分離の他に、マトリックスには、磁区の酸化段階を安定化するという課題が生じる。従って、例えばマグネタイトは二酸化ケイ素マトリックスにより超常磁性鉄酸化物相として安定化される。
【００３２】
本発明による粒子は、吸着、表面での反応又は無機及び有機試薬のもしくはそれらとの錯形成により変性することができる。
【００３３】
例えば、本発明による粒子は、表面変性剤を用いた引き続いての処理により部分的に又は完全に疎水性化された表面を得ることができる。表面変性は、ＤＥ−Ａ−１１６３７８４，ＤＥ−Ａ−１９６１６７８１、ＤＥ−Ａ−１９７５７２１０又はＤＥ−Ａ−４４０２３７０に二酸化ケイ素、二酸化チタン及び酸化アルミニウムのために記載された方法に類似して行うことができる。
【００３４】
更に、本発明による粒子は、部分的に又は完全に別の金属酸化物で被覆されていてもよい。この被覆は、例えば本発明による粒子を金属有機化合物を含有する溶液中に分散させることにより行うことができる。加水分解触媒の添加後に、金属有機化合物はその酸化物に変換され、該酸化物は本発明による粒子上に析出する。このような金属有機化合物の例は、ケイ素のアルコラート（Ｓｉ（ＯＲ）４）、アルミニウムのアルコラート（Ａｌ（ＯＲ）３）又はチタンのアルコラート（Ｔｉ（ＯＲ）４）である。
【００３５】
本発明による粒子の表面は、生物有機物質、例えば核酸又はポリサッカリドの吸着により変性されていてもよい。該変性は、生物有機物質及び本発明による粒子を含有する分散液内で実施することができる。
【００３６】
本発明のもう１つの対象は、本発明による粒子の製造方法であって、該方法は−非磁性マトリックスの金属又はメタロイド成分を含有する化合物と、超常磁性磁区の金属成分を含有する化合物とを一緒に又は別々に蒸発させ、この際少なくとも一方の化合物は塩素を含有しかつ蒸気組成は超常磁性磁区と非磁性マトリックスとの後で所望される比に相当し、
−前記混合物をキャリアガスを用いて混合帯域に供給し、該混合帯域内で空気及び／又は酸素及び燃焼ガスと混合しかつ該混合物を公知構造様式のバーナに供給しかつこの混合物を燃焼室内の火炎内で燃焼させ、
−熱ガス及び固体生成物を冷却し、ガスを固体生成物から分離しかつ場合により固体生成物を水蒸気で湿らせたガスを用いて熱処理することにより浄化する
工程からなる。
【００３７】
燃焼ガスとしては、有利に水素又はメタンを使用することができる。
【００３８】
更に、本発明による粒子は、
−超常磁性磁区の金属成分を有しかつ塩の溶液又は分散液の形で存在する先駆物質を噴霧することによりエーロゾルを製造し、
−前記エーロゾルを、非磁性マトリックスの先駆物質を含有する火炎加水分解又は火炎酸化のガス混合物と混合帯域内で混合し、その際蒸気組成は超常磁性磁区と非磁性マトリックスとの後で所望される比に相当し、
−エーロゾル／ガス混合物を公知構造様式のバーナに供給しかつこの混合物を燃焼室内の火炎内で燃焼させ、
−熱ガス及び固体生成物を冷却し、ガスを固体生成物から分離しかつ場合により固体生成物を水蒸気で湿らせたガスを用いて熱処理することにより浄化する
工程からなり、その際超常磁性磁区の先駆物質及び／又は非磁性マトリックスの先駆物質が塩素含有化合物である方法により製造することができる。
【００３９】
更に、本発明による粒子は、
−超常磁性磁区の先駆物質及び非磁性マトリックスの先駆物質を噴霧することによりエーロゾルを一緒に又は別々に製造し、その際これらの先駆物質は塩の溶液又は分散液の形で存在し、エーロゾル組成は超常磁性磁区と非磁性マトリックスとの後で所望される比に相当し、
−先駆物質のエーロゾルを混合帯域に一緒に又は別々に供給し、該混合帯域内で前記エーロゾルを空気及び／又は酸素及び燃焼ガスと混合しかつ
−エーロゾル／ガス混合物を公知構造様式のバーナに供給しかつこの混合物を燃焼室内の火炎内で燃焼させ、
−熱ガス及び固体生成物を冷却し、ガスを固体生成物から分離しかつ場合により固体生成物を水蒸気で湿らせたガスを用いて熱処理することにより浄化する
工程からなり、その際超常磁性磁区の先駆物質及び／又は非磁性マトリックスの先駆物質が塩素含有化合物である方法により製造することができる。
【００４０】
図１は、製造工程Ｉ〜ＩＶを有する簡単化したフローチャートを示し、この場合、Ｉ＝混合帯域、ＩＩ＝バーナ、ＩＩＩ＝フィルタ、ＩＶ＝浄化装置である。混合帯域内への流入流Ｉａは空気及び／又は酸素、Ｉｂは燃焼ガス、Ｅは生成物を形成する物質の先駆物質を表す。Ａは廃ガス、Ｐは本発明による生成物である。混合帯域Ｉはバーナから分離して配置された混合ユニットであってもよく又はバーナ自体の構成部分であってもよい。有利には、混合帯域はバーナの構成部分である。
【００４１】
図２ａ〜ｅは、Ｅを混合帯域Ｉに供給する種々の方法を示す。図２ａにおいては、マトリックスの先駆物質ＰＭと磁区の先駆物質ＰＤを一緒に蒸発させ（インデックスｖで示されている）かつ混合帯域に供給する。図２ｂにおいては、ＰＭとＰＤを別々に蒸発させかつ混合帯域に供給する。図２ｃは、ＰＭとＰＤを一緒にエーロゾルに変換し（インデックスＡｅで示されている）かつ混合帯域に供給する変法を示す。図２ｄは、ＰＭとＰＤの別々のエーロゾル製造及び供給を示す。図２ｅは、ＰＭを蒸発した形で、ＰＤをエーロゾルの形で混合帯域に供給する変法を示す。
【００４２】
噴霧は、有利には１成分又は２成分ノズルにより又はエーロゾル発生器により行うことができる。
【００４３】
本発明による前記方法においては、反応パートナー、金属酸化物又はメタロイド酸化物と超常磁性磁区の先駆物質は両者とも例えば無機の塩素含有塩であってもよい。また、金属酸化物又はメタロイド酸化物マトリックスの先駆物質のみが塩素含有であり、かつ超常磁性磁区の先駆物質が塩素不含の塩、例えば硝酸塩、又は塩素不含の金属有機化合物、例えば鉄ペンタカルボニルであってよい。また、金属酸化物又はメタロイド酸化物マトリックスの先駆物質が塩素不含の無機塩、例えば硝酸塩又は塩素不含の金属有機塩、例えばシロキサンであり、かつ超常磁性磁区の先駆物質が塩素含有無機塩であることも可能である。
【００４４】
本発明による全ての方法における冷却は、有利には熱交換器を用いて又は水又はガス、例えば空気又は窒素の直接的混入により、又はラバルノズルを使用するプロセスガスの断熱放圧により行うことができる。
【００４５】
本発明のもう１つの対象は、データメモリーのため、画像形成法におけるコントラスト媒体として、生化学的分離及び分析法のため、医療用途、例えばドラッグターゲッティング及びコントラスト媒体のため、研磨剤として、超常磁性に基づき容易に回収することができる触媒として又は触媒担体として、充填剤として、増粘剤として、断熱のため、分散剤として、流動促進剤として、強磁性流体としての、本発明による粒子の使用である。就中、流動促進剤は、軸のシーリング材として、スピーカーのための冷却及び緩衝媒体として及び切り替え可能な復屈折（コットン−ムートン効果）のために使用される。
【００４６】
【実施例】
分析法
ＢＥＴ表面積の測定
本発明による粒子のＢＥＴ表面積は、ＤＩＮ６６１３１に基づき測定した。
【００４７】
二酸化ケイ素、酸化鉄及び酸化セリウムの含量の測定
本発明による粒子約０．３ｇを正確に白金るつぼに秤量して入れかつ灼熱損失を測定するためにるつぼ内で７００℃で２時間灼熱し、デシケータ内で冷却しかつ再計量する。超純水でエッジを洗浄した後に、サンプル材料をＨ２ＳＯ４（ｐ．ａ．１：１）１ｍｌ及びＨＦ（４０％ｐ．ａ．）少なくとも３ｍｌを用いてホットプレート上で乾燥するまで蒸散させる。蒸散による重量損失をＳｉＯ２と、残留物をＦｅ２Ｏ３と見なす。
【００４８】
実施例４における酸化鉄及び酸化セリウムの含量は、ＩＣＰ−ＯＥＳにより測定した。
【００４９】
塩化物含量の測定
本発明による粒子約０．３ｇを正確に秤量し、２０％の水酸化ナトリウム（ｐ．ａ．）２０ｍｌを加え、溶解させかつ攪拌しながら冷却したＨＮＯ３１５ｍｌに移す。溶液中の塩化物成分をＡｇＮＯ３溶液（０．１モル／ｌ又は０．０１モル／ｌ）で滴定する。
【００５０】
炭素含量の測定
本発明による粒子約１００〜１０００ｍｇを正確に秤量してるつぼに入れ、それぞれ超純粋鉄１ｇ及び添加物（ＬＥＣＯＣＥＬＬ  ＩＩ）１ｇを加えかつ炭素分析器（ＬＥＣＯ）内で約１８００℃で酸素の補助で燃焼させる。生成したＣＯ２をＩＲにより測定しかつそれから含量を計算する。
【００５１】
ブロッキング温度の測定
ＳＱＵＩＤ測定装置（Ｓｕｐｅｒｃｏｎｄｕｃｔｉｎｇ  Ｑｕａｎｔｕｍ  Ｉｎｔｅｒｆｅｒｅｎｃｅ  Ｄｅｖｉｃｅ：  超伝導量子干渉計）で、本発明による粒子の磁気モーメントを温度に依存して測定する。このために、消磁したサンプルを５Ｋに冷却する。弱い外部磁界内で、サンプルを室温に加熱しかつ加熱中にサンプルの磁気モーメントを測定する。相応する曲線は、“ゼロフィールドクールド（ｚｅｒｏ  ｆｉｅｌｄ  ｃｏｏｌｅｄ）”（ＺＦＣ）曲線と称される。
【００５２】
実施例１：二酸化ケイ素マトリックス中の超常磁性酸化鉄
ＳｉＣｌ４０．１４ｋｇ／ｈを約２００℃で蒸発させかつ水素３．５Ｎｍ３／ｈ並びに空気１５Ｎｍ３／ｈと一緒に混合帯域に供給する。
【００５３】
更に、１０質量％の塩化鉄（ＩＩＩ）水溶液から２成分ノズルを用いて得られたエーロゾルをキャリアガス（窒素３５Ｎｍ３／ｈ）を用いてバーナ内部の混合帯域に供給する。
【００５４】
そこで、均質に混合されたガス／エーロゾル混合物は、約１２００の断熱燃焼温度及び約５０ｍｓｅｃの滞在時間で燃焼する。
【００５５】
断熱温度は、反応器内に流入する物質流の質量及びエネルギー収支から計算される。エネルギー収支においては、水素燃焼の反応エンタルピー及び四塩化ケイ素の二酸化ケイ素への変換及び塩化鉄（ＩＩＩ）の酸化鉄（ＩＩ）への変換もまた水溶液の蒸発も考慮される。
【００５６】
滞在時間は、物質が貫流する装置容積と、断熱燃焼温度でのプロセスガスの作業体積流との商から計算される。
【００５７】
火炎加水分解後に、公知方法で反応ガス及び酸化鉄がドーピングされた生成した二酸化ケイ素粉末を冷却しかつフィルタを用いて固体を廃ガス流から分離する。
【００５８】
更なる工程で、水蒸気含有窒素で処理することにより粉末になお付着した残留塩酸を粉末から除去する。
【００５９】
実施例２及び３は、実施例１に類似して実施する。反応パラメータは、第１表に記載されている。
【００６０】
【表１】
0003553558.tif 000004
【００６１】
実施例４：酸化セリウムマトリックス内の超常磁性酸化鉄
水素３．５Ｎｍ３／ｈ並びに空気１５Ｎｍ３／ｈをバーナ内部の混合帯域に供給する。更に、１０質量％の塩化鉄（ＩＩＩ）水溶液及び１０質量％の塩化セリウム（ＩＩＩ）溶液から２成分ノズルを用いて得られたエーロゾルをキャリアガス（窒素３Ｎｍ３／ｈ）を用いて混合帯域に供給し、該混合帯域内で均質に混合されたガス／エーロゾル混合物を燃焼させる。反応混合物の後処理及び浄化は、実施例１に記載と同様に行う。反応パラメータは、第１表に記載されている。
【００６２】
第２表は、実施例のための分析結果を示す。
【００６３】
【表２】
0003553558.tif 000005
【００６４】
ＴＥＭ写真
実施例１〜３からの粒子のＴＥＭ写真は、５〜１５ｎｍの結晶寸法を有する酸化鉄磁区が埋め込まれた無定形の二酸化ケイ素マトリックスを示す。図３は、実施例２からの粒子のＴＥＭ写真を示す。この場合、酸化鉄は暗い領域により表示されている。実施例４からの粒子のＴＥＭ写真は、５〜１５ｎｍの結晶寸法を有する酸化鉄磁区が埋め込まれた、部分的に無定形で部分的に結晶質の酸化セリウムマトリックスを示す。
【００６５】
Ｘ線解析図（ＸＲＤ）
実施例１〜４からの粒子のＸＲＤスペクトルは、約２シータ＝４１．５゜で明らかな信号を示す。これはマグネタイト（Ｆｅ２Ｏ３）及びマグヘマイト（ガンマ−Ｆｅ２Ｏ３）の信号線に相当する。実施例１〜３の粒子の場合には、２シータ＝３８．５゜で弱く現れた信号はヘマタイト（アルファ−Ｆｅ２Ｏ３）の割合を示す。実施例１〜３における信号のバックグラウンドノイズは、無定形二酸化ケイ素により、実施例４においては無定形の酸化セリウムにより惹起される。付加的に、実施例４のＸＲＤスペクトルは、２シータ＝３８．５゜及び３３．２゜で２つの信号を示し、これらは結晶質酸化セリウム（ＩＶ）の信号線に相当する。図４は、実施例１からの粒子のＸ線解析図を示す。
【００６６】
デバイ−シェラーの基づく概算により、実施例１からの粒子に関しては１０．８ｎｍ、実施例２からの粒子に関しては１１．２ｎｍ、実施例３からの粒子に関しては１１．５ｎｍ及び実施例４からの粒子に関しては１５．１ｎｍの平均マグヘマイト微結晶寸法が得られる。
【００６７】
ブロッキング温度
ゼロフィールドコールド曲線の最大は、複合材料のブロッキング温度に相当する。超常磁性が発生する温度は、ブロッキング温度として表される。この温度を越えると、磁化曲線はヒステレシスを示さない。該温度は、外部磁界の除去後に磁性磁区の配向をエントロピー効果に基づき消去するために十分である。図５は、実施例２からの粒子の“ゼロフィールドクールド”曲線を示す。
【００６８】
それぞれの実施例からの粒子のブロッキング温度ＴＢは、実施例１からの粒子では約１００Ｋ、実施例２からの粒子では約４０Ｋ、実施例３からの粒子では約１２０Ｋである。
【００６９】
磁化
超常磁性特性は、実施例１〜４においてヒステリシスを示さない磁化曲線から誘導される。図６は、実施例１からの粒子の磁化曲線を示す。
【００７０】
飽和磁化は、単位体積当たりの最大達成可能な磁気モーメントである。Ｂ＝５Ｔの外部磁界で生じる磁化は、近似値的に飽和磁化に相当しかつ磁化可能性のための尺度として使用される。
【００７１】
各実施例からの粒子の磁化曲線に相応する飽和磁化は、実施例１からの粒子に関しては１７Ａｍ２／ｋｇ、実施例２からの粒子に関しては２６．５Ａｍ２／ｋｇ、実施例３からの粒子関しては１０．４Ａｍ２／ｋｇ及び実施例４からの粒子に関しては１２．５Ａｍ２／ｋｇある。
【図面の簡単な説明】
【図１】本発明による製造工程Ｉ〜ＩＶを有する簡単化したフローチャートを示す。
【図２】ａ〜ｅは、混合帯域Ｉに先駆物質Ｅを供給するための種々の方法を示す。
【図３】実施例２からの粒子のＴＭＥ写真を示す図である。
【図４】実施例１からの粒子のＸ線解析図を示す図である。
【図５】実施例２からの粒子のゼロフィールドクールド曲線を示す図である。
【図６】実施例１からの粒子の磁化曲線を示す図である。
【符号の説明】
Ｉ  混合帯域、  ＩＩ  バーナ、  ＩＩＩ  フィルタ、  ＩＶ  浄化装置、  Ｉａ  流入流、  Ｉｂ  燃焼ガス、  Ｅ  先駆物質、  Ａ  廃ガス、  Ｐ  本発明による生成物
【図１】
0003553558.tif 000006
【図２】
0003553558.tif 000007
【図３】
0003553558.tif 000008
【図４】
0003553558.tif 000009
【図５】
0003553558.tif 000010
【図６】
0003553558.tif 000011